본 발명 은 탄소 함량 을 0 . 05 % 이하 로 하 고 제어 압연 및 가속 냉각 공정 , 특히 가속 냉 각 속도 와 냉각 종료 온도 를 제어 하 여 판 두께 전체 에 걸쳐 기지 조직 을 페라이트 ( ferrite ) 와 그래뉼러 베이 나이트 ( granular bainite ) 의 복합 조직 으로 하 되 그래뉼러 베이 나이트 의 분 율 을 20 ~ 40 % 로 하 여 강도 를 유지 하 고 , 저 온 변태 조직 인 마르텐 사이트 분 율 을 3 % 이하 로 함 으로써 수소 유기 균열 저항 성 및 저 온인 성 이 우수 한 두께 25 mm 이상 인 라인 파이프 강판 및 그 제조 방법 을 제공 하 는 것 이 다 .